約001から約10までの樹脂、および約001から約10までのポリマーを含有する、腸溶性コーティング組成物。樹脂に、シェラックが含まれる、請求項1に記載の腸溶性コーティング組成物。シェラックに、アンモニア処理されたシェラックが含まれる、請求項2に記載の腸溶性コーティング組成物。ポリマーに、アルギン酸塩が含まれる、請求項1に記載の腸溶性コーティング組成物。アルギン酸塩に、アルギン酸ナトリウムが含まれる、請求項4に記載の腸溶性コーティング組成物。約1から約7までの樹脂を含有する、請求項1に記載の腸溶性コーティング組成物。約002から約4までのポリマーを含有する、請求項1に記載の腸溶性コーティング組成物。樹脂にシェラックが含まれ、かつ、ポリマーにアルギン酸塩が含まれる、請求項1に記載の腸溶性コーティング組成物。グリセリン、アセチル化モノグリセリド、ポリソルベート80、ステアリン酸、およびそれらの組み合わせ、のいずれか1つを含む可塑剤をさらに含有する、請求項1に記載の腸溶性コーティング組成物。組成物のpHが約6から約8までである、請求項1に記載の腸溶性コーティング組成物。a樹脂を含む第1成分、およびbポリマーを含む第2成分、を含有する、複数成分系であって、この第1成分および第2成分を含有する混合物が、約001から約10までの樹脂、および約001から約10までのポリマーを含有する腸溶性コーティング組成物を形成する、前記複数成分系。樹脂に、シェラックが含まれる、請求項11に記載の複数成分系。ポリマーに、アルギン酸塩が含まれる、請求項11に記載の複数成分系。第1成分が、グリセリン、アセチル化モノグリセリド、ポリソルベート80、ステアリン酸、およびそれらの組み合わせ、のいずれか1つを含む可塑剤をさらに含有する、請求項11に記載の複数成分系。第1成分が約5から約50までの樹脂を含み、第2成分が約01から約30までのポリマーを含んでいる、請求項11に記載の複数成分系。樹脂にはシェラックが含まれ、かつ、ポリマーにはアルギン酸塩が含まれる、請求項11に記載の複数成分系。腸溶性コーティング組成物で被覆された、医薬作用物質もしくは栄養補助作用物質を含む医薬品もしくは栄養補助食品であって、この腸溶性コーティング組成物が約001から約10の樹脂、または約001から約10のアルギン酸塩を含有している、前記医薬品もしくは栄養補助食品。医薬品が医薬作用物質を含む、請求項17に記載の医薬品もしくは栄養補助食品。栄養補助食品が栄養補助作用物質を含む、請求項17に記載の医薬品もしくは栄養補助食品。医薬品もしくは栄養補助食品が、カプセル、錠剤、またはソフトカプセルの形をとる、請求項17に記載の医薬品もしくは栄養補助食品。樹脂にシェラックが含まれる、請求項17に記載の医薬品もしくは栄養補助食品。製品を製造する方法であって、その方法は、基材に腸溶性コーティング組成物を塗布して、その基材上に腸溶性コーティングを形成させることを含んでおり、その腸溶性コーティング組成物は、約001から約10の樹脂、または約001から約10のポリマーを含有する、前記方法。基材に、医薬品が含まれる、請求項22に記載の方法。基材に、栄養補助食品が含まれる、請求項22に記載の方法。基材に、果実もしくは野菜が含まれる、請求項22に記載の方法。基材に、農産物が含まれる、請求項22に記載の方法。基材に、工業製品が含まれる、請求項22に記載の方法。樹脂に、シェラックが含まれる、請求項22に記載の方法。ポリマーに、アルギン酸塩が含まれる、請求項22に記載の方法。腸溶性コーティングが、崩壊試験SGFTS、1時間に合格する、請求項22に記載の方法。腸溶性コーティングが、崩壊試験SIFTSに対して1時間未満の結果をもたらす、請求項22に記載の方法。腸溶性コーティング組成物が、シェラックおよびアルギン酸塩を含有する、請求項22に記載の方法。基材をコーティングする方法であって、その方法が、基材をコーティングパンに装填すること、ならびに腸溶性コーティング組成物で基材をコーティングして腸溶性コーティングを形成させることを含んでおり、この腸溶性コーティング組成物が約001から約10までの樹脂、および約001から約10までのポリマーを含有する、前記方法。腸溶性コーティングが、崩壊試験、SGFTSに合格する、請求項33に記載の方法。腸溶性コーティングが、崩壊試験、SIFTSに対して1時間未満の結果をもたらす、請求項33に記載の方法。コーティングステップが、約40°Cから約65°Cの入口温度を含む、請求項33に記載の方法。コーティングステップが、約20°Cから約50°Cの出口温度を含む、請求項33に記載の方法。基材に、医薬品が含まれる、請求項33に記載の方法。基材に、栄養補助食品が含まれる、請求項33に記載の方法。基材に、果実もしくは野菜が含まれる、請求項33に記載の方法。基材に、農産物が含まれる、請求項33に記載の方法。基材に、工業製品が含まれる、請求項33に記載の方法詳細な説明本明細書は、その開示において、本明細書に記載の説明、成分の取り合わせ、または方法ステップに関する具体的な細目に限定されない。本明細書に記載の組成物および方法は、さまざまなやり方で、作製、実施、使用、実行、およびまたは形成することができる。本明細書で使用される表現および専門用語は、説明のみを目的としているのであって、限定するものと見なされるべきではない。さまざまな構造または方法ステップに言及するために本明細書および請求項で使用される、第1、第2、および第3などの順序を指示する語は、特定の構造もしくはステップを示すと解釈されるべきでなく、そうした構造もしくはステップに対して特定の順序もしくは配置を示すと解釈されるべきでもない。本明細書に記載のあらゆる方法は、他に特に指示のない限り、または明らかに文脈と矛盾しない限り、任意の順序で実施することができる。ありとあらゆる例、または例示的な語法たとえば、suchasたとえばなどの使用は、単に、この明細書の開示をよりよく説明するためのものであって、別段の請求のない限り本明細書の範囲に制限を課すものではない。本明細書中のいかなる言葉も、図示されるいかなる構造も、なんらかの非請求要素が、開示された主題の実行に必須であることを示していると解釈されるべきではない。本明細書におけるincluding含む、comprising含む、またはhaving有する、およびその語形変化したものの使用は、その後に記載の事項およびそれと同等のもの、ならびに追加の事項を包含するものとする。他に特に指定もしくは制限のない限り、mounted取り付けられた、connected結合した、supported支持された、およびcoupled連結した、ならびにその語形変化した用語は、直接的であるか間接的であるかを問わず、取り付け、結合、支持、および連結することを包含する。さらに、connected結合した、およびcoupled連結したは、物理的もしくは機械的な結合または連結に限定されない。本明細書における値の範囲の記述は、本明細書で他に特に指示のない限り、その範囲に入るそれぞれ別々の値に個別に言及する簡単な方法となることのみを目的としており、それぞれ別々の値は、それが本明細書において個々に記載されているかのように、本明細書に組み入れられる。たとえば、濃度範囲が1から50までと記述されているならば、2から40まで、10から30まで、または1から3まで、などの値が本明細書中に明確に列挙されていることを意味する。こうしたことは、具体的に意図されるものの例でしかなく、最低値および最高値を含む、これらの間の数値の、考えられるあらゆる組み合わせが、明確に記載されていると解釈されるべきである。個々に記載される量、または量の範囲を説明するために約という語を使用するのは、記載された量に非常に近い値、たとえば製作公差、成形測定における機器誤差およびヒューマンエラーなどが原因で説明できる、もしくは当然説明される値が、その量に含まれることを示すためである。量に関するあらゆるパーセンテージは、特に指示のない限り重量比である。本明細書に引用した非特許文献もしくは特許文献を含めたいかなる文献も、先行技術を構成するとは認めたものではない。具体的には、当然のことながら特に明記しない限り、本明細書のいかなる文書の引用も、こうした文書のいずれかが、米国もしくは他のいかなる国においても、広く知られた一般知識の一部をなしていることを認めたものではない。引用文献の考察はその著者の主張を記載するが、本出願人は、本明細書に引用する文書のいずれについても、正確性および適切性を検証する権利を留保する。本明細書に引用されるあらゆる参考文献は、特に明記しない限り、その全体が参照により組み入れられる。何らかの相違がある場合、本明細書が優先するものとする。本出願の腸溶性コーティングは、食品認可成分を用いて製剤される革新的なコーティング技術を求める、医薬品および栄養補助食品市場の要求を満たすことができる。一部の実施形態は、食品および薬品として承認された材料により腸溶性コーティングされた基材のための現行USP検査法を満たす遅延放出特性をもたらすことができる、腸溶性コーティング、ならびにれを作製する方法を提供することができる。ある実施形態において、特に、医薬品;栄養補助食品;食品、たとえば果実および野菜;農産物、たとえば種子および動物飼料;ならびに工業製品用の腸溶性コーティングを作製するために使用される腸溶性コーティング組成物が与えられる。腸溶性コーティング組成物は、少なくとも1つの樹脂たとえばシェラック、ポリマーたとえばアルギン酸塩、可塑剤、防腐剤、粘度低下剤、滑沢剤、乳化剤、界面活性剤、着色剤、香料、甘味料、矯味剤、乳白剤、緩衝剤、酸化防止剤、溶媒、およびそれらの組み合わせを含有することができる。これらの成分は、水溶性、水不溶性、または水混和性とすることができる。たとえば、腸溶性コーティング組成物は、水溶性、水不溶性、もしくは水混和性樹脂たとえばシェラック、および水溶性、水不溶性、もしくは水混和性アルギン酸塩を含有することができる。これらの材料の少なくとも1つは、食品用に認可されている可能性がある。腸溶性コーティング組成物は、医薬錠剤および栄養補助食品などの経口摂取可能な基材に塗布されると、腸溶性コーティングを形成することができる。腸溶性コーティング組成物は、医薬錠剤および栄養補助食品のような経口投与基材上に塗布され、遅延放出腸溶性フィルムを与えることができる。樹脂の例には、シェラック、植物樹脂、および合成樹脂があるが、それに限定されない。シェラックは、ラックカイガラムシの滲出物であり、水には不溶性であるがエタノールなどの有機溶媒には溶解する天然材料である。シェラックという用語は、さまざまなこの種の材料を包含する。シェラックは酸性条件では不溶性であるが、高いpHレベルすなわち約65より高いpHでは溶解性となるので、腸溶性コーティング材料として好適であると考えられる。実際、シェラックコートは典型的には腸の上部で溶解しないので、invivoで遅延崩壊、および遅延薬物放出が起こる。シェラックは通常、典型的な腸溶性コーティングのような挙動を示さず、それよりむしろ浸食性コーティングのような挙動をとり、pHというよりは時間の関数として溶解する。シェラックの例としては、脱蝋漂白シェラック、脱蝋脱色シェラック脱蝋オレンジシェラック、およびあらゆるUSPシェラックが挙げられるが、これに限定されない。シェラックは水性の塩の形、または遊離酸の形をとることができる。たとえば、シェラックは、シェラックの水性アルカリ塩とすることができる。シェラックは、シェラックの水性アンモニウム塩であってもよい。シェラックは水から作製することができるがアルコールからはできない。水性シェラックは、少なくとも約5、少なくとも約10、少なくとも約15、および少なくとも約20の固形物を有することができる。水性シェラックは約30未満、または約25未満の固形物を有することができる。水性シェラックは、固形物が約5から30までの範囲で、溶液の状態となることができる。水性シェラックは、約20から約30までの固形物、特に約25の固形物を有することができる。市販のシェラックの例としては、MarCoat商標名125EmersonResourcesより発売およびAqueous125ParkerIngredientsより発売があるがこれに限定されない。MarCoat商標名125は、脱蝋および脱色されたシェラック、メチルパラベン、プロピルパラベン、イソプロピルアルコール、ならびに水を含有する。Aqueous125は、アンモニア処理シェラック、変性アルコール、ソルビン酸カリウム、および水を含有する。アンモニア処理シェラックは、ある実施形態において使用することができる。一般に、食品用に認可されたアンモニア処理されたシェラックは、さまざまなpHにおいて異なる溶解特性を示す可能性があり、容易に入手可能で、安価でありうる。伝統的に、シェラックコートは有機溶液から噴霧されるが、溶液コストおよび環境保護コストの点から不利である。シェラックを水溶性アルカリ塩とした後、水溶液からシェラックを噴霧することが可能であり、シェラック塩の水溶液は市販されている。こうした市販の溶液は、中性もしくは弱アルカリ性条件で溶解するフィルムを形成し、最初の判断では、有機溶液から噴霧されるシェラックのアルカリ不溶性の問題を克服したようにおもわれる。しかしながら、このフィルムは酸の中で急速に反応して、遊離酸シェラックに戻るので、投与単位のフィルムとして摂取された場合、胃の中の酸性条件はフィルムをシェラックに逆戻りさせて、不溶性の問題を元の状態に戻す。シェラックとして、またはシェラック塩としてスプレーされたシェラックフィルムは、同じように機能し、どちらも酸には耐性でなく01MHCl、2時間、中性もしくは弱アルカリ性では腸溶性コーティングのように、急速1時間以内に投与単位の内容物を放出する。2時間から3時間の間に崩壊するシェラックフィルムを作製することが可能であって、これは上記の要件を満たすと思われる。しかしながら、シェラックフィルムは、典型的には、pHに対して比較的非感受性であって、上記のように、溶液の酸性かアルカリ性かにかかわらず2時間から3時間の間に崩壊し、むしろ、時間の関数として溶解する浸食性フィルムのような挙動を示す。脱蝋オレンジシェラック、および精製漂白シェラックを使用することができるが、それは蝋の含量が低いためである。オレンジシェラックは通常、約6871の酸価を有し、どちらかといえば、よりすぐれた、光沢のある、不浸透性のフィルムを形成する。漂白シェラックは通常、約7890の酸価を有し、粘着性を有する傾向があり、透過性の高いフィルムを形成する。それらを水に溶解するために、たとえば、炭酸アンモニウムおよびまたは水酸化アンモニウムを使用し、さらに、必要ならば、アルコールと水の混合物を用いて、2つのグレードのシェラックをいずれも水溶液として調製することができる。このような水溶液は、少なくとも約5、少なくとも約10、少なくとも約15、または少なくとも約20の固形物を含有することができる。水溶液は、約30未満、約25未満、約24未満、約23未満、約22未満、約21未満、約20未満、約15未満、または約10未満の固形物を含有することができる。これは、約5から約30まで、約5から約25まで、および約10から約25までの固形物を含む。水溶液は、少なくとも約15°C、少なくとも約20°C、少なくとも約25°C、少なくとも約30°C、少なくとも約40°C、少なくとも約50°C、または少なくとも約60°Cの温度で調製することができる。水溶液は約85°C未満、約80°C未満、約75°C未満、約70°C未満、約65°C未満、約60°C未満、または約50°C未満の温度で調製することができる。これは、約15°Cから約85°Cまで、および約20°Cから約80°Cまでの温度を含む。ポリマーの例としてはアルギン酸塩があるがこれに限定されるものではなく、このアルギン酸塩にはアルギン酸ナトリウム、アルギン酸カリウム、およびそれらの組み合わせがあるがそれに限定されない。アルギン酸、アルギン酸の他の塩アルギン酸塩、もしくはアルギン酸誘導体も使用することができる。一部のアルギン酸塩はたとえば、水中固形物3での測定で、約20から約2500センチポアズまで、約50から約2000センチポアズまで、および特に約100から約1000センチポアズまでの粘度を有し、ならびに水中固形物1での測定で、約5から約150センチポアズまで、約10から約100センチポアズまで、および特に約10から約40センチポアズまでの粘度を有することがあり、さらにそれらの組み合わせを有することがある。ある実施形態において、アルギン酸ナトリウムが使用される。市販のアルギン酸ナトリウムの例としては、ProtanalおよびManucol商標名があるがこれらに限定されない。ProtanalおよびManucol商標名は、乾燥させたアルギン酸ナトリウムを含有する。Protanalを水中で混合し3溶液とすると、得られた溶液は約1001000センチポアズの粘度を有する。Manucol商標名を水中で混合し1溶液とすると、得られた溶液は1040センチポアズの粘度を有する。アルギン酸ナトリウムは、さまざまな粘度を持つ溶液を形成する、さまざまなグレードとして市販されている。通常、食品用に認可されたアルギン酸塩は、さまざまなpHで異なる溶解特性を示す可能性があるが、容易に入手可能であって、安価である。ある実施形態において、水混和性樹脂は、アンモニア処理されたシェラックを含んでいてもよい。可塑剤の例としては、脂肪酸、水溶性可塑剤、水不溶性可塑剤、クエン酸トリエチル、トリアセチン、グリセリン、プロピレングリコール、ポリプロピレングリコール、ポリエチレングリコール分子量約300から約8000、セバシン酸ジブチル、トリグリセリド、中鎖脂肪酸トリグリセリドたとえば、分画されたヤシ油、アセチル化モノグリセリド、モノステアリン酸グリセリン、モノステアリン酸グリセリン、オレイン酸、ポリソルベートポリソルベート80など、ステアリン酸、ソルビトール、クエン酸トリブチル、クエン酸アセチルトリブチル、フタル酸ジブチル、クエン酸トリエチル、トリエタノールアミン、およびそれらの組み合わせがあるがこれらに限定されない。可塑剤は、形成されるフィルムの柔軟性を、投与の必要条件に適合するように改変することができる。可塑剤は、腸溶性コーティングのフィルム特性、たとえば、接着性、柔軟性、透過性などを強化することができる。防腐剤の例としては、塩化ベンザルコニウム、安息香酸、ベンジルアルコール、安息香酸塩、ソルビン酸塩、ナイシン、ナタマイシン、プロピオン酸カルシウム、ソルビン酸、安息香酸ナトリウム、メチルパラベン、エチルパラベン、プロピルパラベン、ブチルパラベン、フェノール、クレゾール、第4級アンモニウム塩、ソルビン酸カリウム、およびそれらの組み合わせがあるが、それに限定されない。粘度低下detackifying剤の例としては、アルミニウム水和物、アセチル化グリセリド、ジグリセリド、アセチル化モノグリセリド、ポリビニルピロリドン、モノステアリン酸ソルビタン、ポリグリセロールエステル、酢酸エチル、モノステアリン酸グリセリル、モノグリセリド、ポロキサマー、ポリソルベート、ステアリン酸、ラウリル硫酸ナトリウム、トリアセチン、クエン酸トリエチル、レシチン、鉱油、タルク、カオリン、およびこれらの組み合わせがあるが、それに限定されない。滑沢剤の例は、タルク、ステアリン酸金属塩、二酸化ケイ素、フマル酸ステアリルナトリウム、パルミチン酸、脂肪酸エステル、脂肪酸、脂肪アルコール、鉱油、パラフィン、ロイシン、ポリエチレングリコール、ラウリル硫酸金属塩、ステアリン酸、硬化植物油、およびそれらの組み合わせなどであるが、これらに限定されない。着色剤の例は、色素、レーキ、および顔料などであって、これにはたとえば、二酸化チタン、酸化鉄、色素、たとえば、FDCLakes、CarmineLake、FDCBlueno1食用青色1号、FDCRedno3食用赤色3号、FDCRedno40食用赤色40号、FDCYellowno5食用黄色4号、FDCYellowno6食用黄色5号、FDCGreenno3食用緑色3号、アルミナ、タルク、アナトー抽出物、炭酸カルシウム、カンタキサンチン、カラメル、βカロテン、カルミン、ジヒドロキシアセトン、ターメリックオレオレジン、コチニール抽出物、クチナシ黄色素、クチナシ青色素、ビート粉末、ブドウ果皮抽出物、リボフラビン、クロロフィル含有抽出物、真珠光沢顔料、SensiPearl商標名Blue、Silver、およびBrightSilver、天然色素などを含めることができるがこれらに限定されない。他の着色剤の例は、米国連邦規則第21章第73条および第74条に記載されているが、これらは参照することによりその全体を本明細書に含めるものとする。香料の例としては、合成香料すなわち人工香料、天然香料、またはそれらの任意の混合物があり、これには、フラボノイド、酸化防止剤、天然着香料、合成着香料、バイオフラボノイド、フラボン類、フラボン、フラボノール、フラバノノール、イソフラボン類、エチルバニリン、タンジェリンフレーバー、レモンフレーバー、レモン抽出物、液体カラメル、スペアミントオイル、オレンジフレーバー、アーモンド、アマレット、リンゴ、青リンゴ、アップルチェリーベリー、アップルハニー、アプリコット、ベーコン、ballsoffire、バナナ、バーベキュー、ビーフ、ローストビーフ、ビーフステーキ、ベリー、ベリーブルー、バーチビールスプルースビール、ブラックベリー、ブラッディメアリー、ブルーベリー、ボイゼンベリー、ブランデー、バブルガム、バター、バターピーカン、バターミルク、バタースコッチ、キャンディーコーン、カンタロープ、カンタロープライム、カラメル、ニンジン、カッシア、キャビア、セロリ、シリアル、シャンパン、サクランボ、チェリーコーラ、チェリーマラスキーノ、ワイルドチェリー、ブラックチェリー、レッドチェリー、チェリーコーラ、チキン、チョコレート、チョコレートアーモンド、シナモンスパイス、シトラス柑橘、シトラスブレンド、シトラスストロベリー、ハマグリ、ココア、ココナツ、トーストココナツ、コーヒー、コーヒーアーモンド、コーラ、コーラバニラ、クッキークリーム、クール、綿菓子、クランベリー、クランベリーラズベリー、クリーム、クリームソーダ、生クリーム、クレームデマントはっか入りリキュール、キュウリ、カシス、ドゥルセデレチェ、エッグノッグ、豚脂、脂肪タイプ、カタクチイワシ、ニシン、イワシ、フランクフルトソーセージ、ハバネロソース、フライドガーリック、炒めニンニク、ジン、ジンジャーエール、ジンジャービール、グラハムクラッカータイプ、ブドウ、グレープフルーツ、グレープフルーツレモン、グレープフルーツライム、グレナディンシロップ、グリル、ガラナ、グアバ、ヘーゼルナッツ、蜂蜜、辛み、ローストハニー、アイスクリームコーン、ハラペーニョ、キーライム、キウィ、キウィバナナ、キウィレモンライム、キウィストロベリー、コーラシャンパン、ラードタイプ、レモン、レモンカスタード、レモネード、ピンクレモネード、レモンライム、ライム、麦芽、麦芽乳、マンゴー、マンゴーパイナップル、メープル、マルガリータ、マシュマロ、ミートタイプ、コンデンスミルク、加熱調理した牛乳、ミント、ミルポア、モカコーヒー、カプチーノ、糖蜜、マッシュルーム、炒めたマッシュルーム、マスクメロン、ネクタリン、ナポリタン、グリーンオニオン、炒めタマネギ、オレンジ、オレンジコーディアル、オレンジクリームシクル、オレンジクレーム、オレンジピーチマンゴー、オレンジストロベリーバナナ、クリーミーオレンジ、マンダリンオレンジ、オレンジパッショングアバ、オレンジパイナップル、パパイヤ、パッションフルーツ、モモ、ピーチマンゴー、ピーナッツ、ローストピーナッツ、洋ナシ、ピーカンデニッシュタイプ、ピーカンプラリネ、ペッパー、ペパーミント、ピメント、ピニャコラーダ、ピニャコラーダパイナップルココナッツ、パイナップル、パイナップルオレンジ、ピスタチオ、ピザ、ザクロ、豚脂タイプ、ベークドポテト、プルーン、パンチ、シトラスパンチ、トロピカルパンチ、チェリーフルーツポンチ、グレープパンチ、ラズベリー、ブラックラズベリー、ブルーラズベリー、レッドラズベリー、ラズベリーブラックベリー、ラズベリージンジャーエール、ラズベリーライム、ローストタイプ、ルートビア、ラム酒、サングリア、サルサパリラ、ササフラス、ソーセージ、ソーセージピザ、セイボリー、シーフード、エビ、ヒッコリー燻製、メスキート燻製、酸味、サワークリーム、サワークリームオニオン、スペアミント、スパイシー、イチゴ、ストロベリーマルガリータ、ジャム風ストロベリー、ストロベリーキウィ、焦がし砂糖、甘味、スーパースィート、甘酸味、獣脂、タマリンド、タンジェリンライム、タンジェリン、茶、テキーラタイプ、タフィー、トリプルセック、トロピカルフルーツミックス、ターキー、砂糖漬け果実、バニラ、バニラクリーム、バニラカスタード、フレンチバニラ、野菜、ベルモット、酢、バルサミコ酢、スイカ、ウィスキー、ワイルドベリー、ワイン、およびヨーグルトなどが含まれるがそれに限定されない。他の香料は、米国連邦規則集第21章の各項21CFR§§172510、172515、172520、172530、172535、172575、172580、および172585に記載され、これらは参考としてその全体を本明細書に含めるものとする。さまざまな食品グレードの香料が、SensientFlavorsIncインディアナ州インディアナポリス、GivaudanSAオハイオ州シンシナティ、およびInternationalFlavorsFragranceニューヨーク州ニューヨークから市販されている。甘味料およびまたは矯味剤の例には、Smoothenol、ローズマリー抽出物、アスパルテーム、ショ糖、蜂蜜、Magnasweet商標名、サッカリン、スクラロースなどがあるが、これに限定されない。乳化剤の例には、ポリソルベートポリエトキシ化ソルビタン脂肪酸誘導体、たとえば、ポリソルベート80;ラウリン酸ポリグリセリル10;モノおよびジグリセリド;プロピレングリコール;ラウリル硫酸ナトリウム;没食子酸プロピルおよびクエン酸および安定化剤を含む添加物;アルコール;およびそれらの組み合わせがあるが、これに限定されない。緩衝剤の例は、クエン酸ナトリウムなどであるが、これに限定されない。酸化防止剤の例としては、トコフェロール、ローズマリー抽出物、およびそれらの組み合わせがあるが、それに限定されない。溶媒の例には、エタノール、水、およびそれらの組み合わせがあるが、それに限定されない。腸溶性コーティング組成物は、少なくとも約001、少なくとも約002、少なくとも約01、少なくとも約05、少なくとも約1、少なくとも約2、少なくとも約3、少なくとも約4、少なくとも約5、少なくとも約6、少なくとも約7、少なくとも約8、少なくとも約9、少なくとも約10、少なくとも約20、少なくとも約30、少なくとも約40、および少なくとも約50の樹脂を含有することができる。腸溶性コーティング組成物は、約90未満、約80未満、約70未満、約60未満、および約50未満の樹脂を含有することができる。ある実施形態において、腸溶性コーティング組成物は、約10未満、約9未満、約8未満、約7未満、約6未満、約5未満、約4未満、約3未満、約2未満、または約1未満の樹脂を含有することができる。これにはたとえば、約001から約90まで、約5から約50まで、約001から約10まで、および約1から約7までの樹脂が含まれる。樹脂はシェラックを含めることができる。腸溶性コーティング組成物は、少なくとも約001、少なくとも約002、少なくとも約01、少なくとも約05、少なくとも約1、少なくとも約2、少なくとも約3、少なくとも約4、少なくとも約5、少なくとも約6、少なくとも約7、少なくとも約8、少なくとも約9、少なくとも約10、少なくとも約20、少なくとも約30、少なくとも約40、および少なくとも約50のポリマーを含有することができる。腸溶性コーティング組成物は、約90未満、約80未満、約70未満、約60未満、および約50未満のポリマーを含有することができる。ある実施形態において、腸溶性コーティング組成物は、約10未満、約9未満、約8未満、約7未満、約6未満、約5未満、約4未満、約3未満、約2未満、または約1未満のポリマーを含有することができる。これにはたとえば、約001から約90まで、約01から約30まで、約001から約10まで、および約002から約4までのポリマーが含まれる。ポリマーにはアルギン酸塩を含めることができる。ある実施形態において、腸溶性コーティング組成物は、重量で同量の樹脂およびポリマーを含有することができる。他の実施形態において、腸溶性コーティング組成物は、ポリマーに対して樹脂を、約21、約31、約41、約51、約61、約71、約81、約91、および約101の割合で含有することができる。腸溶性コーティング組成物は、重量比で少なくとも約0、少なくとも約1、少なくとも約2、少なくとも約3、少なくとも約4、少なくとも約5、少なくとも約6、少なくとも約7、少なくとも約8の可塑剤、少なくとも約9、少なくとも約10、少なくとも約15、少なくとも約20、および少なくとも約25の可塑剤を含有することができる。腸溶性コーティング組成物は、約35未満、約30未満、約25未満、約20未満、および約15未満の可塑剤を含有することができる。これには、たとえば、約0から35まで、約0から約30まで、約0から約25まで、および約1から約25までの可塑剤が含まれる。可塑剤には、食品用として認可された、水溶性、水不溶性、または水混和性の可塑剤を含めることができる。腸溶性コーティング組成物は、少なくとも0、少なくとも約01、少なくとも約02、少なくとも約03、少なくとも約04、少なくとも約05、少なくとも約1、少なくとも約2、または少なくとも約3の防腐剤を含有することができる。腸溶性コーティング組成物は、約5未満、約4未満、約3未満、約2未満、または約1未満の防腐剤を含有することができる。これには、たとえば、約0から約5まで、約01から約5まで、および約02から約4までの防腐剤が含まれる。腸溶性コーティング組成物は、少なくとも約0、少なくとも約01、少なくとも約02、少なくとも約03、少なくとも約04、少なくとも約05、少なくとも約1、少なくとも約5、少なくとも約10、または少なくとも約20の粘度低下剤を含有することができる。腸溶性コーティング組成物は、約50未満、約45未満、約40未満、約35未満、約30未満、約25未満、約20未満、および約10未満の粘度低下剤を含有することができる。これには、たとえば、約0から約50まで、約01から約50まで、および約05から約30までの粘度低下剤が含まれる。腸溶性コーティング組成物は、少なくとも約0、少なくとも約01、少なくとも約02、少なくとも約03の滑沢剤、少なくとも約04、少なくとも約05、少なくとも約06、少なくとも約07、少なくとも約08、少なくとも約09、少なくとも約1、少なくとも約2、少なくとも約3、少なくとも約4、および少なくとも約5の滑沢剤を含有することができる。腸溶性コーティング組成物は、約10未満、約9未満、約8未満、約7未満、約6未満、および約5未満の滑沢剤を含有することができる。これには、たとえば、約02から約8まで、および約05から約7までの滑沢剤が含まれる。滑沢剤には、食品用として認可された、水溶性、水不溶性、または水混和性の滑沢剤を含めることができる。腸溶性コーティング組成物は、少なくとも約0、少なくとも約001、少なくとも約002、少なくとも約003、少なくとも約004、少なくとも約005、少なくとも約006、少なくとも約007、少なくとも約008、少なくとも約009、少なくとも約01、少なくとも約02、少なくとも約03、少なくとも約04、少なくとも約05、少なくとも約06、少なくとも約07、少なくとも約08、少なくとも約09、少なくとも約1、少なくとも約12、少なくとも約15、および少なくとも約2の着色剤を含有することができる。腸溶性コーティング組成物は、約3未満、約25未満、約2未満、約15未満、約14未満、約13未満、約12未満、約11未満、約1未満、および約05未満の着色剤を含有することができる。これには、たとえば、約001から約3まで、約006から約2まで、および約01から約12までの着色剤が含まれる。腸溶性コーティング組成物は、少なくとも約0、少なくとも約001、少なくとも約002、少なくとも約003、少なくとも約004、少なくとも約005、少なくとも約006、少なくとも約007、少なくとも約008、少なくとも約009、少なくとも約01、少なくとも約02、少なくとも約03、少なくとも約04、少なくとも約05、少なくとも約06、少なくとも約07、少なくとも約08、少なくとも約09、少なくとも約1、少なくとも約12、および少なくとも約15の甘味料、およびまたは矯味剤を含有することができる。腸溶性コーティング組成物は、約2未満、約15未満、約14未満、約13未満、約12未満、約11未満、約1未満、約09未満、約08未満、約07未満、約06未満、および約05未満の甘味料およびまたは矯味剤を含有することができる。これには、たとえば、約001から約2まで、および約03から1までの甘味料およびまたは矯味剤が含まれる。腸溶性コーティング組成物は、少なくとも約0、少なくとも約001、少なくとも約002、少なくとも約003、少なくとも約004、少なくとも約005、少なくとも約006、少なくとも約007、少なくとも約008、少なくとも約009、少なくとも約01、少なくとも約02、少なくとも約03、少なくとも約04、少なくとも約05、少なくとも約06、少なくとも約07、少なくとも約08、少なくとも約09、少なくとも約1、少なくとも約12、および少なくとも約15の香料を含有することができる。腸溶性コーティング組成物は、約2未満、約15未満、約14未満、約13未満、約12未満、約11未満、約1未満、約09未満、約08未満、約07未満、約06未満、および約05未満の香料を含有することができる。これには、たとえば、約001から2まで、および約03から約1までの香料が含まれる。腸溶性コーティング組成物は、少なくとも約0、少なくとも約001、少なくとも約、少なくとも約002、少なくとも約005、少なくとも約01、少なくとも約02、少なくとも約03、少なくとも約04、少なくとも約05、少なくとも約06、少なくとも約07、少なくとも約08、少なくとも約09、少なくとも約1、少なくとも約2、および少なくとも約3の乳化剤を含有することができる。腸溶性コーティング組成物は、約5未満、約4未満、約3未満、および約2未満の乳化剤を含有することができる。これには、たとえば、約0から約5まで、約001から約5まで、および約01から約4までの乳化剤が含まれる。乳化剤には、食品用に認可された、水溶性、水不溶性、または水混和性の乳化剤を含めることができる。腸溶性コーティング組成物は、少なくとも約5、少なくとも約10、少なくとも約15、少なくとも約20、少なくとも約30、少なくとも約40、少なくとも約50、少なくとも約60、および少なくとも約70の溶媒を含有することができる。腸溶性コーティング組成物は、約99未満、約98未満、約97未満、約96未満、約95未満、約94未満、約93未満、約92未満、約91未満、約90未満、約85未満、約80未満、約75未満、および約70未満の溶媒を含有することができる。これには、たとえば、約5から約99まで、約25から約95まで、および約50から約90までの溶媒が含まれる。腸溶性コーティング組成物の残余は、溶媒たとえば、水を含有することができる。ある実施形態において、腸溶性コーティング組成物は、水溶性シェラック、および水溶性アルギン酸塩を含有することができる。シェラックおよびアルギン酸の少なくとも一方は、腸溶性コーティング組成物の約10未満、約9未満、約8未満、約7未満、約6未満、約5未満、約4未満、約3未満、約2未満、もしくは約1未満とすることができる。ある実施形態において、漂白シェラック酸価7890、水性、25固形物、水酸化アンモニウムによるは、およそ21固体シェラックアルギン酸ナトリウムの割合でアルギン酸ナトリウムと組み合わせられ、樹脂の120の可塑剤とも組み合わされる。これは、漂白シェラックに付随する粘着性に対処することができる。ある実施形態において、本明細書は、脱蝋脱色シェラックフレークシェラックおよびアルギン酸ナトリウムを含有する腸溶性コーティング組成物を提供する。腸溶性コーティング組成物は、約24量のアンモニア処理されたシェラック、約299量のアルギン酸ナトリウム、約045の量のグリセリン、約045の量のアセチル化モノグリセリド、約005量のポリソルベート80、約001量のステアリン酸、および約7205量の水、の少なくとも1つを含有することができる。腸溶性コーティング組成物は、pHが少なくとも約5、少なくとも約6、および少なくとも約7である水溶液を形成することができる。腸溶性コーティング組成物は、pHが約9未満、約8未満、および約7未満である水溶液を形成することができる。これには、たとえば、約5から約9まで、約6から約8まで、および約7から約8までのpHが含まれる。腸溶性コーティング組成物のpH、または腸溶性コーティング組成物の成分のpHは、使用に適した溶液もしくは懸濁液が維持されるように、調整し、選択することができる。腸溶性コーティング組成物に添加する前の成分のpHは、少なくとも約5、少なくとも約6、少なくとも約65、少なくとも約66、少なくとも約67、少なくとも約68、少なくとも約69、および少なくとも約7とすることができる。腸溶性コーティング組成物に添加する前の成分のpHは、約85未満、約8未満、約79未満、約78未満、約77未満、約76未満、約75未満、約74未満、約73未満、約72未満、約71未満、約7未満、および約69未満とすることができる。これには、たとえば、約5から約85まで、約6から約7まで、および約68から約75までが含まれる。腸溶性コーティング組成物は、低pHでは不溶性であるが、約7より高いpHでは重量増加にもかかわらず可溶性となりうる。腸溶性コーティング組成物は、約5000センチポアズ未満、約4500センチポアズ未満、約3500センチポアズ未満、および約3000センチポアズ未満の粘度を有する可能性がある。それは、溶液の状態、または分散した状態とすることができる。ある実施形態において、腸溶性コーティング組成物は、オーバーヘッドミキサーを備えたステンレス容器に水を加えることによって作製することができる。その渦の中に、可塑剤を加えてもよいが加えなくてもよい。分散撹拌器dispersatorまたは高剪断オーバーヘッドミキサーによる渦の中に、ポリマーを添加することができるが、その混合物は、少なくとも約20分、少なくとも約30分、少なくとも約40分、少なくとも約50分、または少なくとも約60分間混合して、溶液とすることができる。その後、水性樹脂を溶液に添加し、この溶液を少なくとも約3分、少なくとも約4分、少なくとも約5分、少なくとも約10分、または少なくとも約20分間混合して、腸溶性コーティング組成物を作製することができる。腸溶性コーティング組成物は、調製から約12時間以内、約24時間以内、または約36時間以内に使用することができる。ある実施形態において、腸溶性コーティング組成物は、複数成分系から作製されることもある約1から約12まで、約2から約11まで、および約5から約10まで。複数成分系は、少なくとも、樹脂たとえば、シェラックなどの第1成分、およびポリマーたとえば、アルギン酸塩などの第2成分を含有することができる。第1もしくは第2成分のうち少なくとも1つは、可塑剤、防腐剤、粘性低下剤、滑沢剤、乳化剤、界面活性剤、着色剤、香料、甘味料、矯味剤、乳白剤、およびそれらの組み合わせのうち少なくとも1つを、第1もしくは第2成分中にさらに含有することができる。成分を混合して腸溶性コーティング組成物を作製することができる。成分もしくは腸溶性コーティング組成物を経口摂取可能な基材たとえば、医薬錠剤および栄養補助食品に塗布すると、腸溶性コーティングが形成される。複数成分系の例としては、シェラックなどの第1成分およびアルギン酸塩などの第2成分を別々に含む系を顧客が購入した後、2つの成分をその場で混合して、腸溶性コーティング組成物を作製するシステムがあるが、この腸溶性コーティング組成物はその場で塗布され、腸溶性コーティングを形成させるものである。ある例において、限定するものではないが、第1成分は、シェラック、および可塑剤の少なくとも1つを含有し、第2成分はアルギン酸塩、およびステアリン酸の少なくとも1つを含有することができる。一部の実施形態では、約001から約10までの樹脂、および約001から約10までのポリマーを含有する腸溶性コーティング組成物でコーティングする前に、下地コートsubcoatを基材に施すことができる。下地コートは、たとえば、セルロースポリマー、Kollidon商標名VA64、エチルセルロース、ChromaSeal商標名エチルセルロースなどのポリマーとすることができる。コーティングは、即放性シールコートをコアに塗布し、着色剤およびまたは香料を含有する腸溶性コーティング組成物で被覆することによってなされるが、その後、より多くの機能性を提供するために迅速トップコートを塗布することもできる。塗布の方法を下記に記載する。ある実施形態において、コーティングパンにカプセル、錠剤、およびまたはソフトカプセルを投入することができる。そのベッドを少なくとも約18°C、少なくとも約19°C、少なくとも約20°C、少なくとも約21°C、少なくとも約22°C、少なくとも約23°C、少なくとも約24°C、少なくとも約25°C、少なくとも約26°C、少なくとも約27°C、少なくとも約28°C、少なくとも約29°C、および少なくとも約30°Cまで加温することができる。ベッドは、約42°C未満、約41°C未満、約40°C未満、約39°C未満、約38°C未満、約37°C未満、約36°C未満、約35°C未満、約34°C未満、約33°C未満、約32°C未満、約31°C未満、約30°C未満、および約25°C未満まで加温することができる。これには、たとえば、約18°Cから約42°Cまで、約20°Cから約40°Cまで、および約25°Cから約37°Cまでの温度が含まれる。加工処理パラメーターは下記の通りとすることができる。入口温度は、少なくとも約35°C、少なくとも約40°C、少なくとも約41°C、少なくとも約42°C、少なくとも約43°C、少なくとも約44°C、少なくとも約45°C、少なくとも約50°C、および少なくとも約55°Cとすることができる。入口温度は、約65°C以下、約60°C以下、約59°C以下、約58°C以下、約57°C以下、約56°C以下、約55°C以下、約54°C以下、約53°C以下、約52°C以下、約51°C以下、および約50°C以下とすることができる。これには、たとえば、約35°Cから約65°Cまで、約40°Cから約65°Cまで、および約45°Cから約60°Cまでの入口温度が含まれる。出口温度は、少なくとも約20°C、少なくとも約25°C、少なくとも約28°C、少なくとも約30°C、少なくとも約31°C、少なくとも約32°C、少なくとも約33°C、少なくとも約34°C、少なくとも約35°C、少なくとも約36°C、少なくとも約37°C、少なくとも約38°C、少なくとも約39°C、少なくとも約40°C、少なくとも約41°C、および少なくとも約42°Cとすることができる。出口温度は、約50°C以下、約45°C以下、約44°C以下、約43°C以下、約42°C以下、約41°C以下、および約40°C以下とすることができる。これには、たとえば、約20°Cから約50°Cまで、約25°Cから約45°Cまで、約28°Cから約45°Cまで、約30°Cから約45°Cまで、または約35°Cから約42°Cまでの出口温度が含まれる。噴霧圧力は、少なくとも約10、少なくとも約15、少なくとも約20、少なくとも約25、および少なくとも約30psiとすることができる。噴霧圧力は、約45psi未満、約40psi未満、約35psi未満、および約30psi未満とすることができる。これには、たとえば、約10psiから約45psiまで、約15psiから約40psiまで、および約30psiから約40psiまでの噴霧圧が含まれる。空気の体積は、約50cfmから約500cfmまでとすることができる。パン回転速度は、約3rpmから約22rpm、約8rpmから約20rpmまで、約11rpmから約19rpmまで、および約12rpmから約18rpmまでとすることができる。スプレー速度は、約40g分から約100g分まで、および約50g分から約80g分までとすることができる。溶液の固形分は、少なくとも約5、少なくとも約6、少なくとも約7、少なくとも約8、少なくとも約9、少なくとも約10、少なくとも約11、少なくとも約12、少なくとも約13、少なくとも約14、少なくとも約15、少なくとも約20、および少なくとも約25とすることができる。溶液の固形分は、約35未満、約30未満、約20未満、および約15未満とすることができる。コーティング時間は、約5分から約3時間まで、約10分から約25時間まで、約05時間から約2時間まで、および約1時間から約15時間までとすることができる。少なくとも約5kg、少なくとも約10kg、少なくとも約11kg、少なくとも約12kg、少なくとも約13kg、少なくとも約14kg、または少なくとも約15kgの医薬品もしくは栄養補助食品を、出入口のあるコーティングパン、たとえば24インチサイドベント型コーティングパンCompuLab24内に装填することによって、腸溶性コーティング組成物を、医薬品もしくは栄養補助食品に塗布することができる。一部の実施形態では、サイドベント型コーティングパンは48インチパン、または60インチパンとすることができる。腸溶性コーティング組成物は、下記の条件で塗布することができる。入口温度は約40°Cから約65°Cまで、出口温度は約20°Cから約50°Cまで、約25°Cから約45°Cまで、約30°Cから約45°Cまで、もしくは約35°Cから約42°Cまでとし、パン投入量は、少なくとも約5kg、少なくとも約10kg、および少なくとも約15kgであり、噴霧圧力は約15psiから約40psiまでとすることができ、空気の体積は約50cfmから約500cfmまで、パン回転速度は約3rpmから約11rpmまで、スプレー速度は約30g分から約100g分まで、溶液固形分は約10から約15までとし、重量増加は約25から約45まで、コーティング効率は約75から約99まで、そしてコーティング時間は約60分から約180分までとすることができる。腸溶性コーティング組成物溶液もしくは懸濁液の状態は、スプレー方式に応じた適当な濃度で、市販の器具を用いてスプレーし、投与単位の上にフィルムを形成することができる。腸溶性コーティング組成物は、スプレー溶液もしくは懸濁液の形をとり、出入口のあるコーティングパンを用いて医薬品もしくは栄養補助食品に塗布することができるすなわちスプレーすることができる。さまざまなコーティング温度たとえば、約28°Cから約60°Cまでおよびスプレー速度で、腸溶性コーティング組成物を塗布して、基材をコーティングすることができる。フィルムは粘着性でないこともあり、スプレー速度および温度が要因でないこともある。溶液を乾燥させて、医薬品もしくは栄養補助食品が胃酸により攻撃されないよう保護することができる乾燥腸溶性コーティングを作製することができる。乾燥後、腸溶性コーティングは、少なくとも約1、少なくとも約5、少なくとも約10、少なくとも約15、少なくとも約16、少なくとも約17、少なくとも約18、少なくとも約19、少なくとも約20、少なくとも約21、少なくとも約22、少なくとも約23、少なくとも約24、少なくとも約25、少なくとも約26、少なくとも約27、少なくとも約28、少なくとも約29、および少なくとも約30のポリマーたとえばアルギン酸塩を含有することができる。腸溶性コーティングは、約60未満、約50未満、約40未満、約39未満、約38未満、約37未満、約36未満、約35未満、約34未満、約33未満、約32未満、約31未満、約30未満、約25未満、約20未満、および約10未満のポリマーたとえばアルギン酸塩を含有することができる。これには、たとえば、約1から約60まで、約10から約40まで、および約25から約35までのポリマーが含まれる。乾燥後、腸溶性コーティングは、少なくとも約1、少なくとも約5、少なくとも約10、少なくとも約20、少なくとも約30、少なくとも約40、少なくとも約45、少なくとも約50、少なくとも約51、少なくとも約52、少なくとも約53、少なくとも約54、少なくとも約55、少なくとも約56、少なくとも約57、少なくとも約58、少なくとも約59、少なくとも約60、少なくとも約61、少なくとも約62、少なくとも約63、少なくとも約64、少なくとも約65、少なくとも約66、少なくとも約67、少なくとも約68、少なくとも約69、少なくとも約70、および少なくとも約80の樹脂たとえばシェラックを含有することができる。腸溶性コーティングは、約95未満、約90未満、約85未満、約80未満、約75未満、約70未満、約69未満、約68未満、約67未満、約66未満、約65未満、約64未満、約63未満、約62未満、約61未満、約60未満、約50未満、および約40未満の樹脂たとえばシェラックを含有することができる。これには、たとえば、約10から約95まで、約30から約80まで、および約60から約70までの樹脂が含まれる。腸溶性コーティングは、引っ張り強さを有する柔軟なフィルムとすることができる。腸溶性コーティングは、下記の特性のうち1つもしくは複数を有することができる:基材たとえば、セルロース基材もしくはゼラチンへのすぐれた接着性、フィルムのなめらかさ、およびフィルムの透明性透明不透明。腸溶性コーティングは、ロット間でばらつきがなく、栄養補助食品に関する現行のFDA規則を満たしており、堅牢であって使用および調製が容易、さまざまな表面ゼラチン、錠剤、野菜などをコーティングすることができる。腸溶性コーティングは、栄養補助食品、機能性食品、およびまたは医薬品に関するUSPEPの腸溶性の基準を満たすことができる。腸溶性コーティングは、費用効率が高く、安価である。腸溶性コーティングで被覆された基材は、栄養補助食品に関するUSP31NF26腸溶性試験基準、Chapter2040腸溶性コーティングされた錠剤業界基準に合格し、さらに、さまざまな重量増加約3から約7まででUSP31NF26試験基準に合格することができる。腸溶性コーティングは、崩壊試験、SGFTS、1時間USP22p1788にパスし、崩壊試験、SIFTS、破断時間USP22p1789については1時間未満の結果をもたらすことができる。一部の実施形態において、腸溶性コーティングは、GRAS概して安全と認められるであると考えられ、菜食主義者向けとすることもできる。腸溶性コーティングは、ソフトカプセル上に琥珀色の半透明なフィルムを生じさせることができる。腸溶性コーティングは、すぐれたフィルム接着性および柔軟性をもたらす限り、高速で、かつ広範な温度で塗布することができる。腸溶性コーティングの接着性は、25mmステンレス円筒プローブを備えたテクスチャーアナライザー、TATXTextureAnalyzerを用いて測定することができる。腸溶性コーティングで被覆されたソフトカプセルは、その半球体の周囲で、鋭利な刃を用いてスコアを記録し、次に、テクスチャーアナライザーの平らな台の上に強力な両面接着テープ3Mより発売で貼り付ける。別の強力両面接着テープ片を円筒プローブの底に押しつけた後、そのプローブをソフトカプセルの上に10秒間、800グラム重まで押しつける。その後、プローブを、1mm秒の速度でソフトカプセルから引き離し、コーティングがソフトカプセルから離れるまで、またはテープがコーティングから離れるまで、張力を測定した。コーティングが基材に残っている場合、測定される力は両面接着テープをコーティングから引きはがすのに必要な力に相当するので、コーティングのソフトカプセルへの接着力は、測定されたテープとコーティングの間の接着力より大きい。接着性の腸溶性コーティングは、コーティングとソフトカプセルとの間で、少なくとも約200g重、少なくとも約400g重、少なくとも約600g重、少なくとも約700g重、少なくとも約800g重、少なくとも約900g重、および少なくとも約1000g重の接着力を示すことが考えられる。腸溶性コーティングのなめらかさは、フォースアームとして機能する垂直方向の摩擦器具を有するTATXTextureAnalyzerを用いて、測定することができる。プローブの高さおよび力を標準化し、リターンフォースアームを容器の底から1mmの位置に合わせることができる。摩擦のない滑る物体、たとえば、一枚の薄紙を、摩擦器具の垂直方向の壁面に、強力な両面接着テープで貼り付けることができる。重りたとえば100gをプローブの水平プレートに加え、腸溶性コーティングと接している摩擦のない滑る物体glidantにかける力を、glidantが滑る、または動くまで増やしていって、張力を測定する。なめらかな腸溶性コーティングは、少なくとも約10g、少なくとも約20g、および少なくとも約30gの張力で滑ることが示される可能性がある。なめらかな腸溶性コーティングは、約100g未満、約90g未満、約80g未満、約70g未満、約60g未満、約50g未満、約40g未満、約30g未満、および約20g未満の張力で滑ることが示される可能性がある。なめらかな腸溶性コーティングは、約10gから約100gまでの張力、約20gから約70gまでの張力、および約30gから約50gまでの張力で滑ることが示される可能性がある。比色計を用いて腸溶性コーティングの透明性を測定し、ソフトカプセルのコーティングの有無で透明性を評価および比較することができる。コーティングされたソフトカプセル、およびコーティングされていないソフトカプセルを比色計の開口部0125インチの上に置く。D6510測定条件を用いて、L、a、およびb値を得ることができる。L値BlackWhite表示値が透明度を示すために使用され、L値が高いほど不透明性が大きいことを示す。コーティングあり、およびなしのソフトカプセルについて測定されたL値を比較することで、コーティングの透明性が示される。透明な腸溶性コーティングで被覆されたソフトカプセルは、少なくとも約4、少なくとも約5、少なくとも約6、少なくとも約7、少なくとも約8、少なくとも約9、少なくとも約10、少なくとも約15、および少なくとも約20のL値D6510を示すことになる。透明な腸溶性コーティングで被覆されたソフトカプセルは、約50未満、約40未満、約30未満、約20未満、約15未満、約10未満、約9未満、約8未満、および約7未満のL値D6510を示すことになる。透明な腸溶性コーティングで被覆されたソフトカプセルは、約4から約50まで、約6から約30まで、および約6から約25までのL値D6510を示す可能性がある。腸溶性コーティング組成物は、哺乳動物での使用を目的とする、食品、医薬品、もしくは栄養補助食品への応用に使用できるものであって、この哺乳動物は齧歯動物、イヌ科動物、ネコ科動物、ヒト以外の霊長類、有蹄動物、およびヒトなどであるがこれらに限定されない。この組成物は、医薬品もしくは非医薬品の投与単位をコーティングすることができる。腸溶性コーティング組成物は、酸に抵抗するが中性もしくは弱アルカリ性条件で崩壊する、腸溶性コーティングを形成することができる。このコーティングは腸溶性フィルムの特徴を有する可能性があり、特定のpHを有する環境で放出するという放出制御特性を有すると考えられる。腸溶性コーティングは、樹脂ポリマー比に基づいて選択されたpHを有する環境において、放出制御特性をもたらすことができる。実施例本明細書の具体例としての実施形態が以下の実施例において与えられる。下記の実施例は、本明細書の例証として提示され、当業者が同じものを作製して使用するのを助けるために提示される。実施例は、決して本明細書の範囲の制限を意図するものではない。材料。MarCoat商標名125Manucol商標名LFMyvacetアセチル化モノグリセリドAqueous125アンモニア処理シェラックソフトカプセル、錠剤、ビタミン錠、およびカプセルKollidonVAChromaSealスクラロースMagnasweetSmoothenolHerbalox商標名SeasoningTypeXTP天然レモン抽出物、レモン風味の甘味ベース、および他の香料スペアミントオイルフレーバーQuickFloHoneyGranules。医薬品もしくは栄養補助食品をコーティングする方法腸溶性コーティング組成物は、下記の手順を用いて医薬品もしくは栄養補助食品に塗布することができる。約10kgから約15kgの医薬品もしくは栄養補助食品を、出入口のあるコーティングパン、たとえば24インチサイドベント型コーティングパンCompuLab242に装填する。48インチサイドベント型コーティングパンCompuLab48は、約100kgから約150kgまでの装填に適していると考えられる。60インチサイドベント型コーティングパンCompuLab60は、約300kgから約350kgまでの装填に適していると考えられる。腸溶性コーティング組成物は、下記の条件下で医薬品もしくは栄養補助食品に塗布することができる。入口温度は、約40°Cから約65°Cまで、出口温度は約28°Cから約45°Cまで、噴霧圧力は約15psiから約40psiまで、空気の体積は約50cfmから約500cfmまで、パン回転速度は約3rpmから約11rpmまで、スプレー速度は約30g分から約100g分まで、溶液固形分は約10から約15まで、重量増加は約25から約45まで、コーティング効率は約75から約99まで、そしてコーティング時間は約60分から約180分までとすることができる。これらの処理条件を表1にまとめる。腸溶性コーティング組成物表2に示す成分を用いて腸溶性コーティング組成物を調製した。組成物は、分散撹拌器dispersatorまたは高剪断オーバーヘッドミキサーを用いて水中に渦を作り出した後、その水の渦にアルギン酸ナトリウムをゆっくりと添加することによって調製した。水およびアルギン酸ナトリウムを少なくとも30分間混合して、水性混合物とした。混合を継続しながら、クエン酸トリエチルおよびMarCoat商標名を水性混合物に添加した。すべての成分を少なくともさらに10分間混合して、腸溶性コーティング組成物とした。表2に示した成分で調製された製剤は、11固形分を有していた。腸溶性コーティング組成物表3に示す成分を用いて、腸溶性コーティング組成物を調製した。組成物は、分散撹拌器dispersatorまたは高剪断オーバーヘッドミキサーを用いて水中に渦を作り出した後、その水の渦にアルギン酸ナトリウムをゆっくりと添加することによって調製した。水およびアルギン酸ナトリウムを少なくとも30分間混合して、水性混合物とした。混合を継続しながら、グリセリン、アセチル化モノグリセリド、ポリソルベート80、およびMarCoat商標名を水性混合物に添加した。すべての成分を少なくともさらに10分間混合して、腸溶性コーティング組成物とした。腸溶性コーティング組成物表4に示す成分を用いて、腸溶性コーティング組成物を調製した。組成物は、分散撹拌器dispersatorまたは高剪断オーバーヘッドミキサーを用いて水中に渦を作り出した後、その水の渦にアルギン酸ナトリウムおよびステアリン酸をゆっくりと添加することによって調製した。成分を少なくとも30分間混合して、水性混合物とした。混合を継続しながら、グリセリン、アセチル化モノグリセリド、ポリソルベート80、およびParkerIngredientを水性混合物に添加した。すべての成分を少なくともさらに10分間混合して、腸溶性コーティング組成物とした。a腸溶性コーティング組成物表5に示す成分を用いて、腸溶性コーティング組成物を調製した。組成物は、分散撹拌器dispersatorまたは高剪断オーバーヘッドミキサーを用いて水中に渦を作り出した後、その水の渦にアルギン酸ナトリウムおよびステアリン酸をゆっくりと添加することによって調製した。成分を少なくとも30分間混合して、水性混合物とした。混合を継続しながら、グリセリン、アセチル化モノグリセリド、ポリソルベート80、およびアンモニア処理シェラックを水性混合物に添加した。すべての成分を少なくともさらに10分間混合して、腸溶性コーティング組成物とした。b組成物分散撹拌器dispersatorまたは高剪断オーバーヘッドミキサーを用いて水中に渦を作り出した後、その水の渦にアンモニア処理シェラック、グリセリン、アセチル化モノグリセリド、およびポリソルベート80をゆっくりと添加することによって、組成物を調製した。成分を少なくとも30分間混合して、水性混合物とした。c組成物組成物は、分散撹拌器dispersatorまたは高剪断オーバーヘッドミキサーを用いて水中に渦を作り出した後、その水の渦にアルギン酸ナトリウムおよびステアリン酸をゆっくりと添加することによって調製した。成分を少なくとも30分間混合して、水性混合物とした。腸溶性コーティング組成物によるソフトカプセルのコーティング実施例1に記載の組成物を用いて、OmegaSmart小型の長円形のソフトカプセル、~12インチ、ProductJH0421、LotJ07033BestFormulationsより発売をコーティングした。製品は次のように調製して評価した。腸溶性コーティング組成物によるソフトカプセルのコーティング実施例1に記載の組成物を用いて、OmegaSmart小型の長円形のソフトカプセル、~12インチ、ProductJH0421、LotJ07033BestFormulationsより発売をコーティングした。製品は次のように調製して評価した。腸溶性コーティング組成物によるソフトカプセルのコーティング実施例2に記載の組成物を用いて、OmegaSmart小型の長円形のソフトカプセル、~12インチ、ProductJH0421、LotJ07033BestFormulationsより発売をコーティングした。製品は次のように調製して評価した。栄養補助食品のための複数成分腸溶性コーティング組成物腸溶性コーティング組成物は、分散撹拌器dispersatorまたは高剪断オーバーヘッドミキサーを用いて3240kgの水に渦を作り出した後、その水の渦に0135kgの実施例4c組成物をゆっくりと添加することによって調製した。成分を少なくとも30分間混合して、水性混合物とした。混合を継続しながら、1125kgの実施例4b組成物を水性混合物に添加した。すべての成分を少なくともさらに10分間混合して、腸溶性コーティング組成物とした。複数成分腸溶性コーティング組成物を下記の表にまとめる。24インチのコーティンパンに15kgのソフトカプセルOmegaSmart小型の長円形のソフトカプセル、~12インチ;BestFormulationsより発売を投入し、ベッドを37°Cに加温した。コーティングデバイスを複数成分腸溶性コーティング組成物で満たし、それを下記の表に記載の条件下でソフトカプセルに塗布した。比較例1BestAcrycoatL30Dメタクリル酸コポリマー、Blanverより発売を用いて、OmegaPure600大型の長楕円形ソフトカプセル、~1インチ、ProductSG2692、LotC09042BestFormulationsより発売をコーティングした。製品は次のように調製して評価した。比較例2メタクリル酸コポリマーBlanverより発売を用いて、OmegaPure600大型の長楕円形ソフトカプセル、~1インチ、ProductSG2692、LotC09042BestFormulationsより発売をコーティングした。製品は次のように調製して評価した。比較例3AquariusENSCM19142ClearAqualonより発売を用いて、OmegaSmart小型の長円形のソフトカプセル、~12インチ、ProductJH0421、LotJ07033BestFormulationsより発売をコーティングした。製品は次のように調製して評価した。比較例4NutratericColorconより発売を用いて、BestFormulationsより発売されているソフトカプセルをコーティングした。製品は次のように調製して評価した。比較例5AcrycoatL30DBlanverより発売を用いて、OmegaPure600大型の長楕円形ソフトカプセル、~1インチ、ProductSG2692、LotC09042BestFormulationsより発売をコーティングした。製品は次のように調製して評価した。腸溶性コーティング組成物2ピースカプセルの腸溶性コーティング1実施例4c組成物および5実施例4b組成物を含有する腸溶性コーティング組成物を、下記のパラメーターを用いて2ピースカプセル上にコーティングし、重量増加が5、75、10、および12に達したらサンプルを取り出した。SGFおよびSIF崩壊について全サンプルをテストした。得られた結果は次の通りである。5重量増加を伴う、1実施例4c組成物および5実施例4b組成物を含有する組成物は、SGFおよびSIF崩壊試験に合格し、SIF崩壊時間は、重量増加パーセンテージの一次関数となった。図1を参照されたい。コーティングは薄くて伸縮性があり、コーティングされていない下地カプセルと比べてわずかに琥珀色である。腸溶性コーティング組成物風味付けされたGRAS腸溶錠腸溶性コーティング組成物風味付けされたGRAS腸溶錠腸溶性コーティング組成物風味付けされたGRAS腸溶錠腸溶性コーティング組成物風味付けされたGRAS腸溶錠腸溶性コーティング組成物風味付けされたGRAS腸溶錠腸溶性コーティング組成物風味付けされたGRAS腸溶錠腸溶性コーティング組成物風味付けされたGRAS腸溶錠腸溶性コーティング組成物レモン風味のGRAS腸溶錠腸溶性コーティング組成物レモン風味のGRAS腸溶錠腸溶性コーティング組成物風味付けされたGRAS腸溶性ソフトカプセル腸溶性コーティング組成物風味付けされたGRAS腸溶錠腸溶性コーティング組成物虹色のGRAS腸溶錠腸溶性コーティング組成物虹色のGRAS腸溶錠腸溶性コーティング組成物虹色のGRAS腸溶錠腸溶性コーティング組成物褐色真珠光沢のGRAS腸溶錠腸溶性コーティング組成物褐色のGRAS腸溶錠腸溶性コーティング組成物赤色のGRAS腸溶錠腸溶性コーティング組成物レモン風味のGRAS腸溶錠腸溶性コーティング組成物レモン風味のGRAS腸溶錠腸溶性コーティング組成物オレンジマンダリン風味のGRAS腸溶錠腸溶性コーティング組成物オレンジマンダリン風味のGRAS腸溶性ソフトカプセル腸溶性コーティング組成物オレンジマンダリン風味のGRAS腸溶錠腸溶性コーティング組成物レモン風味の腸溶性コートソフトカプセル腸溶性コーティング組成物オレンジ風味の腸溶性コートソフトカプセル腸溶性コーティング組成物青色真珠光沢の腸溶錠腸溶性コーティング組成物青色真珠光沢の腸溶錠腸溶性コーティング組成物赤色真珠光沢コーティング腸溶性コーティング組成物白色のGRAS腸溶錠使用した基材は03NutraSealで下地コートされたNutra錠剤である。10SSのKollidon商標名VA64により下地コートしたGRAS腸溶錠テストする基材はカルシウム錠剤pH809、098g;クレアチン錠剤pH224、176g、魚油を入れたゲルカプセルとした。Kollidon商標名VA64下地コートは16および26でテストした。10SSのKollidon商標名VA64により下地コートしたGRAS腸溶錠テストする基材はカルシウム錠剤pH809、098g;Nutra錠剤pH224、176g;プラセボ錠剤pH697、031g;魚油を入れたゲルカプセルとした。10SSのKollidon商標名VA64により下地コートしたGRAS腸溶錠テストする基材はカルシウム錠剤pH809、098g;クレアチン錠剤pH224、176g;プラセボ錠剤pH697、031gとした。